(57)【特許請求の範囲】
【請求項１】
母材部分とパターン部分とからなる人造大理石であって、前記パターン部分の比重が１．６〜２．０であり、前記パターン部分の透明性が７０％以上であり、
前記パターン部分が、バインダーとアクリル系重合性モノマーとを含む樹脂組成物を硬化させて形成され、
前記バインダーが、ハロゲン化ウレタンアクリレート、ハロゲン化エポキシアクリレート、およびこれらの混合物よりなる群から選択される一つ以上であり、
前記樹脂組成物が、前記バインダーおよび前記アクリル系重合性モノマー１００質量部に対して、０．１〜５０質量部の無機充填剤をさらに含む、無定形のパターンを有する人造大理石。
【請求項２】
前記樹脂組成物が、バインダーを５０〜９０質量部、アクリル系重合性モノマーを１０〜５０質量部含む、請求項１に記載の人造大理石。
【請求項３】
前記無機充填剤が、炭酸カルシウム、水酸化アルミニウム、シリカ、アルミナ、硫酸バリウム、および水酸化マグネシウムからなる群から選択される１種以上である、請求項１または２に記載の人造大理石。
【請求項４】
前記無機充填剤が、水酸化アルミニウムである、請求項１〜３のいずれか１項に記載の人造大理石。
【請求項５】
前記アクリル系重合性モノマー１００質量部に対して、反応性モノマーとして１〜１００質量部のスチレン系モノマーをさらに含む、請求項１〜４のいずれか１項に記載の人造大理石。
【請求項６】
前記アクリル系重合性モノマーが、メチル（メタ）アクリレート、エチル（メタ）アクリレート、２−エチルへキシル（メタ）アクリレート、オキシル（メタ）アクリレート、ドデシル（メタ）アクリレート、オクタデシル（メタ）アクリレート、メチルシクロヘキシル（メタ）アクリレート、イソボルニル（メタ）アクリレート、フェニル（メタ）アクリレート、ベンジル（メタ）アクリレート、クロロフェニル（メタ）アクリレート、メトキシフェニル（メタ）アクリレート、ブロモフェニル（メタ）アクリレート、エチレングリコールジ（メタ）アクリレート、１，２−プロピレングリコール（メタ）アクリレート、１，３−ブタンジオールジ（メタ）アクリレート、１，３−プロピレングリコール（メタ）アクリレート、１，４−ブタンジオールジ（メタ）アクリレート、１，５−ペンタンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、トリメチロールプロパントリ（メタ）アクリレート、  ペンタエリトリトールトリ（メタ）アクリレート、ペンタエリトリトールテトラ（メタ）アクリレート、ジペンタエリトリトールヘキサ（メタ）アクリレート、エトキシエトキシエチルアクリレート、グリシジルメタクリル酸のエポキシアクリレート、１，６−ヘキサンジオールジ（メタ）アクリレート、グリセリントリ（メタ）アクリレート、メチルプロパンジオールジ（メタ）アクリレート、ポリエチレングリコールジ（メタ）アクリレート、およびこれらの混合物よりなる群から選択される一つ以上である、請求項１〜５のいずれか１項に記載の人造大理石。
【請求項７】
前記樹脂組成物が、色相付与剤、消泡剤、カップリング剤、紫外線吸収剤、光拡散剤、重合抑制剤、帯電防止剤、難燃剤、熱安定剤、およびこれらの混合物よりなる群から選択される一つ以上の添加剤をさらに含む、請求項１〜６のいずれか１項に記載の人造大理石。
【請求項８】
ハロゲン化ウレタンアクリレート、ハロゲン化エポキシアクリレート、およびこれらの混合物よりなる群から選択される一つ以上のバインダーに、アクリル系重合性モノマーを混合してパターン形成用樹脂組成物（Ａ）を製造する段階；
溶解されたポリアクリレ−トおよびアクリル系モノマーを混合して母材を形成する人造大理石スラリー（Ｂ）を製造する段階；および
それぞれ用意したパターン形成用樹脂組成物（Ａ）および母材を形成する人造大理石スラリー（Ｂ）を成形セルに不規則に供給して硬化させる段階；
を含み、
前記パターン形成用樹脂組成物（Ａ）が、前記バインダーおよび前記アクリル系重合性モノマー１００質量部に対して、０．１〜５０質量部の無機充填剤をさらに含む、母材部分とパターン部分とからなる人造大理石の製造方法であって、
前記人造大理石の前記パターン部分の比重が１．６〜２．０であり、前記パターン部分の透明性が７０％以上である、請求項１〜７のいずれか１項に記載の無定形のパターンを有する人造大理石の製造方法。
【請求項９】
前記パターン形成用樹脂組成物（Ａ）が、前記バインダーを５０〜９０質量部、前記アクリル系重合性モノマーを１０〜５０質量部含む、請求項８に記載の製造方法。
【請求項１０】
前記パターン形成用樹脂組成物（Ａ）が、前記アクリル系重合性モノマー１００質量部に対して、反応性モノマーとして１〜１００質量部のスチレン系モノマーをさらに含む、請求項８または９に記載の製造方法。
【発明の詳細な説明】
【技術分野】
【０００１】
本発明は透明な無定形のパターンを有する人造大理石に関する。より具体的には、本発明はパターン部分の透明性に優れ、比重が１．６〜２．０であることを特徴とする無定形のパターンを有する人造大理石に関する。
【背景技術】
【０００２】
近年、人造大理石は建築内装材として用いられており、ベース樹脂（Base resin）によって大きくアクリル系人造大理石と不飽和ポリエステル系人造大理石の２種に区分される。このうち、アクリル系人造大理石は、樹脂自体の淡い透明性、高級な質感、優れた耐候性などの長所によって様々な用途で用いられており、その需要が増え続けている。例えば、シンク（sink）の上板、洗面化粧台の上板、銀行、一般売場などの各種受付カウンターの上板、内壁材、各種インテリア造形物等の素材としてその使用が拡がっている。
【０００３】
無定形のパターンを有する人造大理石の製造方法として、異なる色相の合成樹脂材料を混合して、液状樹脂を成形セルに注入する方法が多数知られている。しかし、当該技術により製造された人造大理石は、その全てが、パターンを形成する部分が不透明であり、２次元の平面的なイメージのみを具現化したものである。
【０００４】
パターンを形成する部分を透明にするため、アクリル系樹脂、スチレン系樹脂、またはカーボネート系樹脂のような透明性を有する一般的な樹脂を用いると、硬化過程において、パターン部分の樹脂がフィラーを多量含んだ母材部分の樹脂よりも収縮する現象が発生してパターン部分と母材部分の境界面が割れる、いわゆるコンケーブ現象が発生するようになる。また、人造大理石のパターン部分と母材部分との過度な比重差により、硬化過程においてパターン部分が上部に移動することもある。しかし、一般的には、硬化後に下部面を加工して人造大理石の製品の表面に用いる点を考慮すると、当該パターン部分の上部への移動は好ましくないことである。
【０００５】
パターンを形成する部分の比重を母材の水準に高めるため、アルミニウムトリハイドレート、硫酸バリウム、シリカ等の無機充填剤を添加する場合には、透明性が著しく劣るという問題点がある。また、この場合、無機フィラーの屈折率を調節する方法を試みても、一般的に用いられる人造大理石用の無機フィラーの寸法効果によって十分な透明性を確保しにくいという問題点がある。
【発明の概要】
【発明が解決しようとする課題】
【０００６】
そこで、本発明の目的は、自然で３次元の立体的なパターンを有する、透明な無定形のパターンを有する人造大理石を提供することにある。
【０００７】
本発明の他の目的は、パターン部分が表面より低くなる現象を起こすことなく平滑性が同一である、透明な無定形のパターンを有する人造大理石を提供することにある。
【０００８】
本発明のさらに他の目的は、パターン部分と母材部分との境界面が割れるコンケーブ現象がない、透明な無定形のパターンを有する人造大理石を提供することにある。
【０００９】
本発明のさらに他の目的は、自然で３次元の立体的なパターンを有する、透明な無定形のパターンを有する人造大理石の製造方法を提供することにある。
【００１０】
本発明の上記および他の目的は下記で詳細に説明される本発明によって全て達成することができる。
【課題を解決するための手段】
【００１１】
前記技術的課題を解決するため、本発明は、母材部分とパターン部分とからなる人造大理石であって、パターン部分の透明性が７０％以上であり、パターン部分の比重が１．６〜２．０であることを特徴とする無定形のパターンを有する人造大理石を提供する。
【００１２】
本発明の一形態において、前記パターン部分は、バインダーとアクリル系重合性モノマーとを含む樹脂組成物を硬化させて形成され、前記バインダーは、ハロゲン化ウレタンアクリレート、ハロゲン化エポキシアクリレート、およびこれらの混合物よりなる群から選択される。
【００１３】
本発明の他の形態において、前記樹脂組成物は、バインダーを５０〜９０質量部、アクリル系重合性モノマーを１０〜５０質量部含む。
【００１４】
本発明の他の形態において、前記樹脂組成物は、アクリル系重合性モノマー１００質量部に対して、反応性モノマーとして１〜１００質量部のスチレン系モノマーをさらに含む。
【００１５】
本発明の他の形態において、前記樹脂組成物は、０．１〜２０質量部の無機充填剤をさらに含む。
【００１６】
本発明の他の形態において、前記無機充填剤は水酸化アルミニウムであることを特徴とする。
【００１７】
上記他の技術的課題を果たすために、本発明は、ハロゲン化ウレタンアクリレート、ハロゲン化エポキシアクリレート、およびこれらの混合物よりなる群から選択されるバインダーに、アクリル系重合性モノマーを混合してパターン形成用樹脂組成物（Ａ）を製造する段階；溶解されたポリアクリレートおよびアクリル系モノマーを混合して母材を形成する人造大理石スラリー（Ｂ）を製造する段階；それぞれ用意されたパターン形成用樹脂組成物（Ａ）および母材を形成する人造大理石スラリー（Ｂ）を成形セルに不規則に供給して硬化させる段階を含むことを特徴とする、無定形のパターンを有する人造大理石の製造方法を提供する。
【発明の効果】
【００１８】
本発明に係る透明な無定形のパターンを有する人造大理石は、パターン部分が表面より低くなる現象を起こすことなく平滑性が同一であり、パターン部分と母材部分との境界面が割れるコンケーブ現象がなく、より自然で３次元の立体的なパターンを有する。
【図面の簡単な説明】
【００１９】
【図１】図１は、パターン部分が不透明な既存の無定形のパターンを有する人造大理石の表面の写真である。
【図２】図２は、実施例１において製造した人造大理石の表面の写真である。
【図３】図３は、実施例２において製造した人造大理石の表面の写真である。
【図４】図４は、実施例３において製造した人造大理石の表面の写真である。
【図５】図５は、比較例１において製造した人造大理石の表面の写真である。
【発明を実施するための形態】
【００２０】
以下、本発明をより詳細に説明する。
【００２１】
本発明は、母材部分とパターン部分とからなる人造大理石であって、パターン部分の透明性が７０％以上であり、パターン部分の比重が１．６〜２．０であることを特徴とする無定形のパターンを有する人造大理石を提供する。
【００２２】
一実施形態において、前記パターン部分はバインダーとアクリル系重合性モノマーとを含む樹脂組成物（Ａ）を硬化させて形成され、人造大理石の母材部分は溶解されたポリアクリレートおよびアクリル系モノマーを混合した人造大理石スラリー（Ｂ）を硬化させて形成される。
【００２３】
（Ａ）パターン部分を形成する樹脂組成物
パターン部分を形成する樹脂組成物はバインダーとアクリル系重合性モノマーを含むことを特徴とするが、一実施形態において、前記パターン部分を形成する樹脂組成物は、バインダーを５０〜９０質量部、アクリル系重合性モノマーを１０〜５０質量部含みうる。バインダーの含量が５０質量部未満の場合、高比重化の効果および収縮率の減少の効果が低く、９０質量部を超過して用いる場合、粘度が高くなって作業性が劣る。
【００２４】
前記バインダーは、ハロゲン化ウレタンアクリレート、ハロゲン化エポキシアクリレート、およびこれらの混合物よりなる群から選択されうる。前記ハロゲン化エポキシアクリレート樹脂バインダーの数平均分子量は１，０００〜４，０００であることが好ましい。
【００２５】
パターンを形成する部分を透明にするために、アクリル系樹脂、スチレン系樹脂、またはカーボネート系樹脂のような透明性を有する一般的な樹脂を用いると、硬化過程においてパターン部分の樹脂がより多く収縮して前記したコンケーブ現象が発生するようになる。また、母材より比重が低い場合、硬化過程においてパターン部分が上部に移動するようになる。これに対し、本発明者らはハロゲン化ウレタンアクリレート、ハロゲン化エポキシアクリレートのような高比重のハロゲン化化合物をアクリル系重合性モノマーと組み合わせてパターンを形成する部分に適用すると、パターン部分の比重が高くなって硬化過程においてパターン部分が浮かばなくなることが分かった。さらに、本発明者らはハロゲン化ウレタンアクリレート、ハロゲン化エポキシアクリレートのような高比重のハロゲン化化合物を混合して硬化させると、硬化過程において他の樹脂よりも収縮が少なく、その収縮率は母材部分と類似することも分かった。母材部分との境界が割れるコンケーブ現象は、母材部分とパターン部分の親和度が低い場合にも発生しうるが、パターン部分および母材部分が同一系統の樹脂の場合には、母材部分とパターン部分の親和度よりも硬化過程における収縮率の差異がコンケーブ現状の根本的な原因となる。
【００２６】
本発明が目的とする自然で３次元の立体的なパターンを形成し、前記コンケーブ現象の発生を阻止するためには、前記パターン、すなわち透明なパターン部分の比重は１．６〜２．０であることが好ましい。
【００２７】
上記のように、ハロゲン化ウレタンアクリレート、ハロゲン化エポキシアクリレートのような高比重のハロゲン化化合物を混合して硬化させると、母材部分と収縮率が類似となる点を本発明者らが見出した結果、パターン部分を形成する樹脂組成物と母材部分を形成する樹脂組成物とを一緒に供給し同時に硬化させて、本発明の透明な無定形のパターンを有する人造大理石を製造することが可能になったのである。
【００２８】
前記アクリル系重合性モノマーは樹脂組成物の架橋度を高める役割を有し、これにより樹脂組成物に優れた強度を付与することができる。前記アクリル系重合性モノマーとしては、メチル（メタ）アクリレート、エチル（メタ）アクリレート、２−エチルへキシル（メタ）アクリレート、オキシル（メタ）アクリレート、ドデシル（メタ）アクリレート、オクタデシル（メタ）アクリレート、メチルシクロヘキシル（メタ）アクリレート、イソボルニル（メタ）アクリレート、フェニル（メタ）アクリレート、ベンジル（メタ）アクリレート、クロロフェニル（メタ）アクリレート、メトキシフェニル（メタ）アクリレート、ブロモフェニル（メタ）アクリレート、エチレングリコールジ（メタ）アクリレート、１，２−プロピレングリコール（メタ）アクリレート、１，３−ブタンジオールジ（メタ）アクリレート、１，３−プロピレングリコール（メタ）アクリレート、１，４−ブタンジオールジ（メタ）アクリレート、１，５−ペンタンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、トリメチロールプロパントリ（メタ）アクリレート、ペンタエリトリトールトリ（メタ）アクリレート、ペンタエリトリトールテトラ（メタ）アクリレート、ジペンタエリトリトールヘキサ（メタ）アクリレート、エトキシエトキシエチルアクリレート、グリシジルメタクリル酸のエポキシアクリレート、１，６−ヘキサンジオールジ（メタ）アクリレート、グリセリントリ（メタ）アクリレート、メチルプロパンジオールジ（メタ）アクリレート、ポリエチレングリコールジ（メタ）アクリレート、およびこれらの混合物よりなる群から選択されうる。
【００２９】
パターン部分を形成する樹脂組成物（Ａ）は、相溶性等を改質するために反応性モノマーをさらに含んでいてもよい。前記反応性モノマーとしてはスチレン系モノマーを含むことが好ましく、スチレンモノマーを含むことが最も好ましい。前記スチレンモノマーは最も代表的な反応性モノマーであり、樹脂組成物の相溶性および溶解性を改善させる効果を有する。前記スチレンモノマーの以外にも、前記バインダー樹脂の種類によってはハロゲン化スチレンモノマー等が用いられうる。例えば、本発明の実施例のように、バインダー樹脂として臭素化ウレタンアクリレートを使用する場合には、反応性モノマーとしてブロモスチレンを用いると、相溶性および溶解性等の改善効果が優れる。
【００３０】
前記アクリル系重合性モノマーが反応性モノマーをさらに含む場合、前記反応性モノマーは、アクリル系重合性モノマー１００質量部に対して、１〜１００質量部で含まれることが好ましい。
【００３１】
一実施形態において、前記パターン部分を形成する樹脂組成物は、０〜１００質量部、好ましくは０．１〜５０質量部の無機充填剤をさらに含んでいてもよい。前記無機充填剤をさらに添加すると、パターン部分の比重を高めて母材と類似させ、硬化時の収縮率を減少させるのに有用である。しかし、透明性を害さない程度の最小量で添加する必要がある。無機充填剤を前記バインダーおよび前記アクリル系重合性モノマー混合物１００質量部に対して、３０質量部より多く添加すると、十分な透明性を確保することができないことがある。前記無機充填剤としては、炭酸カルシウム、水酸化アルミニウム、シリカ、アルミナ、硫酸バリウム、水酸化マグネシウムのように当該分野で通常的に用いられる無機粉末をいずれも用いることができ、１〜１００μｍの大きさを有することが好ましい。前記無機粉末のなかでも、特に水酸化アルミニウムは、透明で美麗な外見を有する人造大理石を製造することができるという観点から好ましい。
【００３２】
他の実施形態において、前記パターン部分を形成する樹脂組成物は、さらに添加剤を含んでいてもよい。前記添加剤としては、色相付与剤、消泡剤、カップリング剤、紫外線吸収剤、光拡散剤、重合抑制剤、帯電防止剤、難燃剤、熱安定剤等が用いられうる。前記添加剤のうち、色相付与剤を用いる場合には、色相を帯びる透明なパターンを具現することができるため、自然で３次元の立体的なパターンを有しながらも、より多様なカラーの人造大理石の製造ができるという長所がある。
【００３３】
（Ｂ）母材を形成する人造大理石スラリー
本発明で用いられる母材を形成する人造大理石スラリーとしては、アクリル系モノマーとこれらの重合物であるポリアクリレートが溶解されている樹脂シロップを用いることができる。
【００３４】
前記アクリル系モノマーとしては、メタクリル酸、メチルメタクリレート、エチルメタクリレート、イソプロピルメタクリレート、ｎ−ブチルメタクリレート、２−エチルヘキシルメタクリレート等がある。
【００３５】
本発明のアクリル樹脂シロップは、アクリルモノマーの含有量が６５質量％以上であり、ポリアクリレートの含有量が３５質量％以下であることが好ましい。
【００３６】
さらに、母材を形成する人造大理石スラリーは、多様な大きさのマーブルチップ、無機充填剤、架橋剤、色相付与剤、消泡剤、カップリング剤、紫外線吸収剤、光拡散剤、重合抑制剤、帯電防止剤、難燃剤、熱安定剤等の添加剤を最終製品の目的に応じて適宜選択して含んでいてもよい。
【００３７】
また、本発明は、ハロゲン化ウレタンアクリレート、ハロゲン化エポキシアクリレート、およびこれらの混合物よりなる群から選択されるバインダーに、アクリル系重合性モノマーを混合してパターン形成用樹脂組成物（Ａ）を製造する段階；溶解されたポリアクリレ−トおよびアクリル系モノマーを混合して母材を形成する人造大理石スラリー（Ｂ）を製造する段階；それぞれ用意されたパターン形成用樹脂組成物（Ａ）および母材を形成する人造大理石スラリー（Ｂ）を成形セルに不規則に供給して硬化させる段階；を含むことを特徴とする無定形のパターンを有する人造大理石の製造方法を提供する。
【００３８】
一実施形態において、前記パターン形成用樹脂組成物（Ａ）は、前記バインダーを５０〜９０質量部、前記アクリル系重合性モノマーを１０〜５０質量部含み、０．１〜５０質量部の無機充填剤をさらに含みうる。前記無機充填剤としては当該分野で通常的に用いられる無機粉末がいずれも用いられうる。なかでも、透明性および美麗な外見の観点から水酸化アルミニウムを用いることが好ましい。
【００３９】
本発明は下記の実施例により理解されることができ、下記の実施例は本発明の例示目的のためであって、添付された特許請求の範囲により限定される保護範囲を制限しようとするものではない。
【実施例】
【００４０】
実施例１
臭化エポキシアクリレート８５質量部とメチルメタクリレート１５質量部とからなる樹脂組成物１００質量部に、ｎ−ドデシルメルカプタン０．２質量部、水酸化アルミニウム５質量部を混合してパターン（柄）形成用組成物（Ａ）を用意した。また、ポリメチルメタクリレートをメチルメタクリレートに溶解して作ったシロップ１００質量部に、水酸化アルミニウム１４０質量部、人造大理石を破鎖して多様な大きさで製造した人造大理石チップ混合物６０質量部、トリメチルプロパントリアクリレート１．５質量部、ｎ−ドデシルメルカプタン０．２質量部、水酸化カルシウム１．０質量部を混合して母材を形成する人造大理石スラリー（Ｂ）を用意した。
【００４１】
用意したパターン形成用組成物（Ａ）と母材を形成する人造大理石スラリー（Ｂ）を２０：８０の割合でそれぞれの移送管を通じて移送した。その後、それぞれの移送管と連結されたラインミキサーを用いてそれぞれの組成物（Ａ、Ｂ）１００質量部にターシャリブチルパーオキシマレート０．５質量部を混合して予め用意した成形セル（エンドレススチールベルト）に不規則に供給することで、無定形のパターンが形成されるようにし、常温で硬化して人造大理石を製造した。製造した人造大理石の写真を図２に示す。
【００４２】
実施例２
臭化ウレタンアクリレート８５質量部、ブロモスチレン５質量部、およびメチルメタクリレート１０質量部からなる樹脂組成物１００質量部に、ｎ−ドデシルメルカプタン０．２質量部、水酸化アルミニウム１０質量部を混合してパターン形成用組成物（Ａ）を用意したことを除いては、実施例１と同様に行った。製造した人造大理石の写真を図３に示す。
【００４３】
実施例３
臭化エポキシアクリレート８０質量部、スチレン５質量部、およびメチルメタクリレート１５質量部からなる樹脂組成物１００質量部に、ｎ−ドデシルメルカプタン０．２質量部、水酸化アルミニウム１５質量部を混合してパターン形成用組成物（Ａ）を用意したことを除いては、実施例１と同様に行った。製造した人造大理石の写真を図４に示す。
【００４４】
比較例１
ポリメチルメタクリレートをメチルメタクリレートに溶解して作ったシロップ１００質量部に、水酸化アルミニウム１４０質量部、トリメチルプロパントリアクリレート１．５質量部、ｎ−ドデシルメルカプタン０．２質量部、水酸化カルシウム１．０質量部を混合してパターン形成用組成物（Ａ）を用意したことを除いては、実施例１と同様に行った。製造した人造大理石の写真を図５に示す。
【００４５】
比較例２
ポリメチルメタクリレートをメチルメタクリレートに溶解して作ったシロップ１００質量部に、トリメチルプロパントリアクリレート１．５質量部、ｎ−ドデシルメルカプタン０．２質量部、水酸化カルシウム１．０質量部を混合してパターン形成用組成物（Ａ）を用意したことを除いては、実施例１と同様に行った。
【００４６】
比較例３
不飽和ポリエステル樹脂（大韓民国の愛敬化学株式会社製のＴＰ−１４５（商品名））３６質量部とスチレン６４質量部とを混合して製造した樹脂組成物１００質量部に、ｎ−ドデシルメルカプタン０．５質量部、水酸化アルミニウム１３０質量部を混合してパターン形成用組成物（Ａ）を用意したことを除いては、実施例１と同様に行った。
【００４７】
なお、比較例３において、水酸化アルミニウムを除き、不飽和ポリエステル樹脂（大韓民国の愛敬化学株式会社製のＴＰ−１４５（商品名））３６質量部とスチレン６４質量部とを混合して製造した樹脂組成物１００質量部に、ｎ−ドデシルメルカプタン０．５質量部を混合して製造された組成物に、ターシャリブチルパーオキシマレート０．５質量部を混合して単独で硬化した硬化物の屈折率は、１．５７であり、水酸化アルミニウムの屈折率と類似するものであった。
【００４８】
比較例４
エポキシアクリレートオリゴマー６０質量部、スチレンモノマー４０質量部で製造されたビニルエステル樹脂（大韓民国の愛敬化学株式会社製のＤＩＯＮ−９１２０（商品名））１００質量部に、ｎ−ドデシルメルカプタン０．２質量部を混合してパターン形成用組成物（Ａ）を用意したことを除いては、実施例１と同様に行った。
【００４９】
実施例１〜３および比較例１〜４に対して、パターン部分の比重、透明性およびコンケーブの発生可否を調査して、その結果を下記の表１に整理した。
【００５０】
パターン部分の比重：実施例１〜３および比較例１〜４で製造した人造大理石からパターン部分を切断してＡＳＴＭ  Ｄ７９２に準拠して測定した。
【００５１】
パターンの透明性：実施例１〜３および比較例１〜４で製造した人造大理石からパターン部分を切断して１±０．３ｍｍの厚さでサンディングし、両方の表面にミネラルオイルを塗布した後、試片の両方にスライドグラスを密着させた。サンディング表面の凹凸による透明性の低下を防止する条件下でＡＳＴＭ  Ｄ１００３に準拠して全光線透過率を測定した。
【００５２】
コンケーブ発生の可否：製造した人造大理石の表面を＃６００ｇｒｉｔ以上のサンドペーパーで加工した後、パターン部分と母材との境界面の割れの有無、パターン部分の表面を母材の表面と対比した場合の陥没の有無等を肉眼で評価した。
【００５３】
【表１】
0005898091.tif 000002
【００５４】
前記の表の結果から、無機充填剤を過量で用いた比較例１の場合、比重の増加およびコンケーブ現象の防止は達成することができたが、パターン部分の透明性が不良であることが分かる。無機充填剤を少量で用い、かつ、本発明のバインダーを含まない比較例２は、パターン部分が軽くて浮き上がり、硬化の際に母材より多く収縮されて、コンケーブ現象が発生した。比較例３は、比重を重くするために過量の無機充填剤を用いて、無機充填剤の屈折率をベース樹脂と類似に調節する方法を用いても、無機充填剤の大きさの効果により優れた透明性を確保することができないことを示している。比較例４も高比重のハロゲン化化合物を含まない場合に好適な比重の確保およびコンケーブ現象の防止が不可能であるのを表している。一方、実施例１〜３は全てがパターン部分の透明性が７０％以上、比重が１．６０以上であり、かつ、コンケーブ現象も発生しない優れた結果を示した。
【００５５】
本発明の単純な変形や変更は当業者によって容易に実施することができ、このような変形や変更はすべて本発明の技術的範囲に含まれる。
【図１】
0005898091.tif 000003
【図２】
0005898091.tif 000004
【図３】
0005898091.tif 000005
【図４】
0005898091.tif 000006
【図５】
0005898091.tif 000007